(57)【要約】【課題】改良物品、被覆物品、および改良合金を提供する。【解決手段】ベース合金組成物と、付加ガンマプライム抗酸化剤とを含む改良合金が開示される。ベース合金組成物は、ガンマプライム抗酸化剤の有効濃度未満のガンマプライム抗酸化剤の濃度を含む。付加ガンマプライム抗酸化剤は、ベース合金組成物と混合されて改良合金を形成し、改良合金のガンマプライム相に優先的に偏析し、ガンマプライム抗酸化剤の濃度を少なくともガンマプライム抗酸化剤の有効濃度に増加させる。有効濃度は、ガンマプライム相の酸化感受性の低下をもたらす。改良合金を含む物品が開示される。ベース合金組成物を有する物品の表面に配置されたコーティングを含む被覆物品が開示される。被覆物品は、ベース合金組成物と比較して、低下した応力加速ガンマプライム酸化静的亀裂成長感受性を含む。【選択図】なし【特許請求の範囲】
【請求項１】
改良合金を備える物品であって、前記改良合金は、
ガンマプライム抗酸化剤の有効濃度未満の前記ガンマプライム抗酸化剤の濃度を含むベース合金組成物と、
前記ベース合金組成物と混合されて前記改良合金を形成し、前記ガンマプライム抗酸化剤の前記濃度を少なくとも前記ガンマプライム抗酸化剤の前記有効濃度に増加させる付加ガンマプライム抗酸化剤であって、前記ガンマプライム抗酸化剤は、前記改良合金のガンマプライム相に優先的に偏析する付加ガンマプライム抗酸化剤とを備え、
前記有効濃度は、前記ベース合金組成物からなるベース合金と比較して、前記ガンマプライム相の酸化感受性の低下という特性を前記改良合金にもたらす濃度である、物品。
【請求項２】
前記物品が、タービン構成要素の一部である、請求項１に記載の物品。
【請求項３】
前記タービン構成要素の部分が、約１，１００°Ｆ未満の動作温度を有する、請求項２に記載の物品。
【請求項４】
前記タービン構成要素が、バケット（ブレード）、ノズル（ベーン）、シュラウド、およびそれらの組合せからなる群から選択される、請求項２に記載の物品。
【請求項５】
前記改良合金が、単結晶ミクロ組織を含む、請求項１に記載の物品。
【請求項６】
前記改良合金が、柱状粒子ミクロ組織を含む、請求項１に記載の物品。
【請求項７】
前記改良合金における前記ガンマプライム抗酸化剤の前記有効濃度が、重量で、約０．１％〜約１％である、請求項１に記載の物品。
【請求項８】
前記改良合金の前記ガンマプライム相における前記ガンマプライム抗酸化剤の前記有効濃度が、重量で、約１％〜約５％である、請求項１に記載の物品。
【請求項９】
前記ガンマプライム抗酸化剤が、チタン、ハフニウム、イットリウム、ランタン、セリウム、およびそれらの組合せからなる群から選択される、請求項１に記載の物品。
【請求項１０】
前記改良合金が、前記ベース合金組成物からなる前記ベース合金と比較して、応力加速ガンマプライム酸化静的亀裂成長感受性の低下という特性を含む、請求項１に記載の物品。
【請求項１１】
前記物品が、前記物品の表面に配置された耐酸化性材料を有するコーティングを含み、前記耐酸化性材料が、前記ベース合金組成物より耐酸化性である、請求項１に記載の物品。
【請求項１２】
ベース合金組成物を含む物品と、
前記物品の表面に配置され、前記ベース合金組成物より耐酸化性である耐酸化性材料を含むコーティングとを備え、
前記ベース合金組成物と比較して、応力加速ガンマプライム酸化静的亀裂成長感受性の低下という特性を含む、被覆物品。
【請求項１３】
前記耐酸化性材料が、重量で、少なくとも約５０％のニッケルと、約３０％以下のアルミニウムとを含む、請求項１２に記載の被覆物品。
【請求項１４】
前記耐酸化性材料が、クロムおよびコバルトの残部をさらに含む、請求項１３に記載の被覆物品。
【請求項１５】
ガンマプライム抗酸化剤の有効濃度未満の前記ガンマプライム抗酸化剤の濃度を含むベース合金組成物と、
前記ベース合金組成物と混合されて前記改良合金を形成し、前記ガンマプライム抗酸化剤の前記濃度を少なくとも前記ガンマプライム抗酸化剤の前記有効濃度に増加させる付加ガンマプライム抗酸化剤であって、前記ガンマプライム抗酸化剤は、前記改良合金のガンマプライム相に優先的に偏析する付加ガンマプライム抗酸化剤とを備え、
前記有効濃度は、前記ベース合金組成物からなるベース合金と比較して、前記ガンマプライム相の酸化感受性の低下という特性を前記改良合金にもたらす濃度である、改良合金。
【発明の詳細な説明】
【技術分野】
【０００１】
本発明は、改良物品、被覆物品、および改良合金に関する。より具体的には、本発明は、酸化駆動亀裂伝播に耐性を有する改良物品、被覆物品、および改良合金に関する。
【背景技術】
【０００２】
ガスタービンは、腐食性環境下において高温を含む極端な条件下で動作する。向上した効率を達成するためにガスタービンの動作温度は上昇しており、ニッケル基超合金のような先進材料が、特に高温ガス経路における様々なタービン構成要素に利用されている。特定の重要な高温ガス経路構成要素を含むいくつかの合金および用途では、単結晶粒子組織を有するニッケル基超合金は、他の利用可能な材料より優れた機械的特性を含み得る望ましい特性を有する。
【０００３】
しかし、ニッケル基超合金は、応力加速ガンマプライム酸化（ＳＡＧＰＯ）静的亀裂成長の影響を受けやすい可能性がある。ＳＡＧＰＯ静的亀裂成長は、ガスタービンの動作条件下で亀裂先端が内部でかつ優先的に酸化されたときに起こり得る。ＳＡＧＰＯ静的亀裂伝播の高い感受性は、単結晶粒子組織を有するニッケル基超合金に存在し得る。実際、この感受性は、場合によっては、先進単結晶ニッケル基超合金から形成されたタービン構成要素が動作条件下で破壊される可能性があるほど深刻となり得る。特に、単結晶ニッケル基超合金は、たとえば、約１，１００°Ｆ未満の温度などの合金の通常の動作プロファイルより下の温度に曝されるタービン構成要素の一部に合金が位置する場合に、ＳＡＧＰＯ静的亀裂成長に対する感受性が高まる可能性がある。
【発明の概要】
【０００４】
例示的な実施形態では、物品は、改良合金を含む。改良合金は、ベース合金組成物と、付加ガンマプライム抗酸化剤とを含む。ベース合金組成物は、ガンマプライム抗酸化剤の有効濃度未満のガンマプライム抗酸化剤の濃度を含む。付加ガンマプライム抗酸化剤は、ベース合金組成物と混合されて改良合金を形成する。付加ガンマプライム抗酸化剤は、ガンマプライム抗酸化剤の濃度を少なくともガンマプライム抗酸化剤の有効濃度に増加させる。ガンマプライム抗酸化剤は、改良合金のガンマプライム相に優先的に偏析する。有効濃度は、ベース合金組成物からなるベース合金と比較して、ガンマプライム相の酸化感受性の低下という特性を改良合金にもたらす濃度である。
【０００５】
別の例示的な実施形態では、被覆物品は、ベース合金組成物を含む物品と、物品の表面に配置されたコーティングとを含む。コーティングは、耐酸化性材料を含み、耐酸化性材料は、ベース合金組成物より耐酸化性である。被覆物品は、ベース合金組成物と比較して、応力加速ガンマプライム酸化静的亀裂成長感受性の低下という特性を含む。
【０００６】
別の例示的な実施形態では、改良合金は、ベース合金組成物と、付加ガンマプライム抗酸化剤とを含む。ベース合金組成物は、ガンマプライム抗酸化剤の有効濃度未満のガンマプライム抗酸化剤の濃度を含む。付加ガンマプライム抗酸化剤は、ベース合金組成物と混合されて改良合金を形成する。付加ガンマプライム抗酸化剤は、ガンマプライム抗酸化剤の濃度を少なくともガンマプライム抗酸化剤の有効濃度に増加させる。ガンマプライム抗酸化剤は、改良合金のガンマプライム相に優先的に偏析する。有効濃度は、ベース合金組成物からなるベース合金と比較して、ガンマプライム相の酸化感受性の低下という特性を改良合金にもたらす濃度である。
【０００７】
本発明の他の特徴および利点は、本発明の原理を例示により示した添付図面を伴って、好適な実施形態の以下のより詳細な説明から明らかとなろう。
【発明を実施するための形態】
【０００８】
例示的な改良物品、被覆物品、および改良合金が提供される。本開示の実施形態は、本明細書で開示される１つまたは複数の特徴を利用しない物品、被覆物品、および合金と比較して、ＳＡＧＰＯ静的亀裂成長を低減または排除し、コストを低減し、構成要素寿命を改善し、耐久性を向上させ、またはそれらの組合せ。
【０００９】
一実施形態では、改良合金は、ベース合金組成物と、付加ガンマプライム抗酸化剤とを含む。ベース合金組成物は、ガンマプライム抗酸化剤を含まないか、またはガンマプライム抗酸化剤の有効濃度未満のガンマプライム抗酸化剤の濃度を含む。付加ガンマプライム抗酸化剤は、ベース合金組成物と混合されて改良合金を形成し、ガンマプライム抗酸化剤は、改良合金のガンマプライム相に優先的に偏析する。
【００１０】
付加ガンマプライム抗酸化剤は、ガンマプライム抗酸化剤の濃度を少なくともガンマプライム抗酸化剤の有効濃度に増加させる。本明細書で使用される場合、「有効濃度」は、ベース合金組成物からなるベース合金と比較して、ガンマプライム相の酸化感受性の低下という特性を改良合金にもたらす濃度を指す。本明細書で使用される場合、「酸化感受性の低下」は、酸化感受性の完全な排除を含む。理論に束縛されるものではないが、ガンマプライム抗酸化剤は、充分な濃度で不動態化効果を示し、改良合金のガンマプライム相への酸素侵入を低減または排除し得る不活性外向き成長酸化物層を形成することができると考えられる。
【００１１】
本明細書で使用される場合、「ガンマプライム抗酸化剤」は、ベース合金組成物のガンマプライム相が受ける動作条件下でベース合金組成物のガンマプライム相と比較して、優先的または犠牲的に酸化される材料を指す。ガンマプライム抗酸化剤は、チタン、ハフニウム、イットリウム、ランタン、セリウム、およびそれらの組合せを含むがこれらに限定されない任意の適切な材料とすることができる。
【００１２】
ベース合金組成物は、ニッケル基超合金、少なくとも５０体積％のガンマプライム相を含むニッケル基超合金、ＣＭＳＸ  １０、ＴＭＳ  ７５、ＴＭＳ  ８２、Ｒｅｎｅ  Ｎ２、Ｒｅｎｅ  Ｎ５、Ｒｅｎｅ  Ｎ６、Ｒｅｎｅ  Ｎ５００、Ｒｅｎｅ  Ｎ５１５、およびＴＷＡ  １４８４の少なくとも１つを含むがこれらに限定されない任意の適切な材料組成物とすることができる。
【００１３】
本明細書で使用される場合、「ＣＭＳＸ  １０」は、重量で、約２．６５％のクロム、約７％のコバルト、約５．８％のアルミニウム、約０．８％のチタン、約６．４％のタングステン、約０．６％のモリブデン、約５．５％のレニウム、約７．５％のタンタル、約０．４％のニオブ、約０．０６％のハフニウム、および残部のニッケルの組成物を含む合金を指す。
【００１４】
本明細書で使用される場合、「ＴＭＳ  ７５」は、重量で、約３．５％のクロム、約１２．５％のコバルト、約１３．７％のアルミニウム、約２％のタングステン、約１．２％のモリブデン、約１．６％のレニウム、約２％のタンタル、約０．０４％のハフニウム、および残部のニッケルの組成物を含む合金を指す。
【００１５】
本明細書で使用される場合、「ＴＭＳ  ８２」は、重量で、約５．８％のクロム、約８．２％のコバルト、約１２．２％のアルミニウム、約０．６３％のチタン、約２．９％のタングステン、約１．２％のモリブデン、約０．８％のレニウム、約２．１％のタンタル、約０．０４％のハフニウム、および残部のニッケルの組成物を含む合金を指す。
【００１６】
本明細書で使用される場合、「Ｒｅｎｅ  Ｎ２」は、重量で、約７．５％のコバルト、約１３％のクロム、約６．６％のアルミニウム、約５％のタンタル、約３．８％のタングステン、約１．６％のレニウム、約０．１５％のハフニウム、および残部のニッケルの組成物を含む合金を指す。
【００１７】
本明細書で使用される場合、「Ｒｅｎｅ  Ｎ５」は、重量で、約７．５％のコバルト、約７．０％のクロム、約６．５％のタンタル、約６．２％のアルミニウム、約５．０％のタングステン、約３．０％のレニウム、約１．５％のモリブデン、約０．１５％のハフニウム、および残部のニッケルの組成物を含む合金を指す。
【００１８】
本明細書で使用される場合、「Ｒｅｎｅ  Ｎ６」は、重量で、約１２．５％のコバルト、約４．２％のクロム、約７．２％のタンタル、約５．７５％のアルミニウム、約６％のタングステン、約５．４％のレニウム、約１．４％のモリブデン、約０．１５％のハフニウム、および残部のニッケルの組成物を含む合金を指す。
【００１９】
本明細書で使用される場合、「Ｒｅｎｅ  Ｎ５００」は、重量で、約７．５％のコバルト、約０．２％の鉄、約６％のクロム、約６．２５％のアルミニウム、約６．５％のタンタル、約６．２５％のタングステン、約１．５％のモリブデン、約０．１５％のハフニウム、および残部のニッケルの組成物を含む合金を指す。
【００２０】
本明細書で使用される場合、「Ｒｅｎｅ  Ｎ５１５」は、重量で、約７．５％のコバルト、約０．２％の鉄、約６％のクロム、約６．２５％のアルミニウム、約６．５％のタンタル、約６．２５％のタングステン、約２％のモリブデン、約０．１％のニオブ、約１．５％のレニウム、約０．６％のハフニウム、および残部のニッケルの組成物を含む合金を指す。
【００２１】
本明細書で使用される場合、「ＴＷＡ  １４８４」は、重量で、約１０％のコバルト、約５％のクロム、約５．６％のアルミニウム、約８．７％のタンタル、約６％のタングステン、約３％のレニウム、約２％のモリブデン、約０．１％のハフニウム、および残部のニッケルの組成物を含む合金を指す。
【００２２】
改良合金は、単結晶ミクロ組織、柱状粒子ミクロ組織、またはそれらの組合せを含むがこれらに限定されない任意の適切なミクロ組織を含むことができる。一実施形態では、改良合金は、ベース合金組成物からなるベース合金と比較して、ＳＡＧＰＯ静的亀裂成長感受性の低下という特性を含む。
【００２３】
一実施形態では、ガンマプライム抗酸化剤の有効濃度は、ガンマプライム抗酸化剤の最大濃度を含み、最大濃度は、ベース合金組成物の環境的、物理的および機械的特性の少なくとも１つに実質的にかつ負の影響を及ぼすガンマプライム抗酸化剤の濃度より低い。本明細書で使用される場合、材料の負の影響は、改良合金が受ける動作条件によって要求される公差の外側に改良合金組成物を置くベース合金組成物の特性の有害な変化である。
【００２４】
全体として改良合金に関して考慮すると、ガンマプライム抗酸化剤の有効濃度は、重量で、約０．０５％〜約２％、あるいは約０．１％〜約１％、あるいは約０．１％〜約２％  、あるいは約０．２５％〜約０．７５％、あるいは約０．２５％〜約２％、あるいは少なくとも約０．０５％、あるいは少なくとも約０．１％、あるいは少なくとも約０．５％とすることができる。改良合金単独のガンマプライム相に関して考慮すると、ガンマプライム抗酸化剤の有効濃度は、重量で、約０．５％〜約１０％、あるいは約０．５％〜約２％、あるいは約１％〜約２％、あるいは約１％〜約５％、あるいは約１％〜約１０％、あるいは約２％〜約４％、あるいは約２％〜約１０％、あるいは少なくとも約０．５％、あるいは少なくとも約１％、あるいは少なくとも約１．５％、あるいは少なくとも約２％とすることができる。
【００２５】
一実施形態では、物品は、改良合金を含む。物品は、タービン構成要素またはタービン構成要素の一部であってもよい。タービン構成要素は、バケット（ブレード）、ノズル（ベーン）、シュラウド、またはそれらの組合せを含むがこれらに限定されない任意の適切なタービン構成要素とすることができる。タービン構成要素の部分は、タービン構成要素の第２の部分、内部空洞、シャンク、またはそれらの組合せに対して低温に曝される部分を含むがこれに限定されない任意の適切な部分とすることができる。
【００２６】
一実施形態では、タービン構成要素の部分は、約１，５００°Ｆ未満、あるいは約１，３００°Ｆ未満、あるいは約１，１００°Ｆ未満、あるいは約９００°Ｆ未満、あるいは約８００°Ｆ〜約１，３００°Ｆ、あるいは約９００°Ｆ〜約１，１００°Ｆの動作温度を含む。さらなる実施形態では、タービン構成要素の第２の部分は、少なくとも約１，５５０°Ｆ、あるいは少なくとも約１，６００°Ｆ、あるいは少なくとも約１，７００°Ｆ、あるいは約１，５５０°Ｆ〜約２，５００°Ｆ、あるいは約１，６００°Ｆ〜約２，０００°Ｆの動作温度を含む。
【００２７】
別の実施形態では、被覆物品は、物品の表面に配置された耐酸化性材料を有するコーティングを含む。物品は、ベース合金組成物または改良合金を含むことができる。耐酸化性材料は、任意の適切な耐酸化性材料とすることができ、耐酸化性材料は、重量で、少なくとも約４５％のニッケル、あるいは少なくとも約５０％のニッケル、あるいは少なくとも約６０％のニッケル、および約３０％以下のアルミニウム、あるいは約１０％〜約３０％のアルミニウム、あるいは約２０％〜約３０％のアルミニウムを含む耐酸化性材料を含むがこれに限定されないベース合金組成物より耐酸化性である。耐酸化性材料はさらに、クロムおよびコバルトの少なくとも１つを含むことができる。一実施形態では、耐酸化性材料は、クロムおよびコバルトの残部を含む。
【００２８】
コーティングは、約２ミル以下、あるいは約０．５ミル〜約２ミルの厚さを含むがこれらに限定されない任意の適切な厚さを有することができる。コーティングは、物品の表面全体に配置されてもよく、またはコーティングは、これに限定されないが、酸化による亀裂が生じやすい表面のような物品の表面全体より小さい表面の一部に配置されてもよい。コーティングが塗布される表面の部分は、物品の表面全体の単一の別個の領域または複数の分離した別個の領域を含むことができる。
【００２９】
コーティングは、コーティングと物品との間に本質的に安定した領域を形成するために、任意の適切な熱処理に供されてもよい。一実施形態では、相互拡散領域とも呼ばれ得る本質的に安定した領域は、熱的および機械的特性を含み、これはコーティングとベース合金の同等の特性の中間、またはコーティングと改良合金の同等の特性の中間である。理論に束縛されるものではないが、このような中間特性を有することは、コーティングの剥離を減少または排除すると考えられる。
【００３０】
理論に束縛されるものではないが、耐酸化性材料を有するコーティングは、ベース合金組成物または改良合金のマトリックス中への酸素の進入を防止し、被覆表面のすぐ近くの応力状態を変化させ、それによりベース合金組成物または改良合金のガンマプライム相がその粒状形態を維持することができると考えられる。さらなる実施形態では、コーティングは、耐酸化性材料からなる。コーティングがなければ、ベース合金または改良合金に存在するガンマプライム相は、各ラフトが局部引張に直交するラフト形態に遷移する可能性がある。理論に束縛されるものではないが、粒状形態のガンマプライム相を有することは、優れた機械的特性を有し、ラフト形態と比較してＳＡＧＰＯ静的亀裂成長に対してより抵抗性を有することができると考えられる。
【００３１】
本発明を好適な実施形態に関して説明してきたが、本発明の範囲を逸脱することなく、その要素を種々変更させることができ、均等物で置換することができることは当業者によって理解されるであろう。さらに、特定の状況または材料に適応させるために、その本質的範囲から逸脱することなく、本発明の教示に多くの修正を行うことができる。したがって、本発明は、本発明を実施するために考えられる最良の形態として開示された特定の実施形態に限定されるものではなく、本発明は添付の特許請求の範囲内に属するすべての実施形態を含むことになることを意図している。
［実施態様１］
改良合金を備える物品であって、前記改良合金は、
ガンマプライム抗酸化剤の有効濃度未満の前記ガンマプライム抗酸化剤の濃度を含むベース合金組成物と、
前記ベース合金組成物と混合されて前記改良合金を形成し、前記ガンマプライム抗酸化剤の前記濃度を少なくとも前記ガンマプライム抗酸化剤の前記有効濃度に増加させる付加ガンマプライム抗酸化剤であって、前記ガンマプライム抗酸化剤は、前記改良合金のガンマプライム相に優先的に偏析する付加ガンマプライム抗酸化剤とを備え、
前記有効濃度は、前記ベース合金組成物からなるベース合金と比較して、前記ガンマプライム相の酸化感受性の低下という特性を前記改良合金にもたらす濃度である、物品。
［実施態様２］
前記物品が、タービン構成要素の一部である、実施態様１に記載の物品。
［実施態様３］
前記タービン構成要素の部分が、約１，１００°Ｆ未満の動作温度を有する、実施態様２に記載の物品。
［実施態様４］
前記タービン構成要素が、バケット（ブレード）、ノズル（ベーン）、シュラウド、およびそれらの組合せからなる群から選択される、実施態様２に記載の物品。
［実施態様５］
前記改良合金が、単結晶ミクロ組織を含む、実施態様１に記載の物品。
［実施態様６］
前記改良合金が、柱状粒子ミクロ組織を含む、実施態様１に記載の物品。
［実施態様７］
前記改良合金における前記ガンマプライム抗酸化剤の前記有効濃度が、重量で、約０．１％〜約１％である、実施態様１に記載の物品。
［実施態様８］
前記改良合金の前記ガンマプライム相における前記ガンマプライム抗酸化剤の前記有効濃度が、重量で、約１％〜約５％である、実施態様１に記載の物品。
［実施態様９］
前記ベース合金組成物が、ニッケル基超合金、少なくとも５０体積％のガンマプライム相を含むニッケル基超合金、ＣＭＳＸ  １０、ＴＭＳ  ７５、ＴＭＳ  ８２、Ｒｅｎｅ  Ｎ２、Ｒｅｎｅ  Ｎ５、Ｒｅｎｅ  Ｎ６、Ｒｅｎｅ  Ｎ５００、Ｒｅｎｅ  Ｎ５１５、およびＴＷＡ  １４８４の少なくとも１つからなる群から選択される、実施態様１に記載の物品。
［実施態様１０］
前記ガンマプライム抗酸化剤が、チタン、ハフニウム、イットリウム、ランタン、セリウム、およびそれらの組合せからなる群から選択される、実施態様１に記載の物品。
［実施態様１１］
前記ガンマプライム抗酸化剤が、ランタン、セリウム、およびそれらの組合せからなる群から選択される、実施態様１０に記載の物品。
［実施態様１２］
前記改良合金が、前記ベース合金組成物からなる前記ベース合金と比較して、応力加速ガンマプライム酸化静的亀裂成長感受性の低下という特性を含む、実施態様１に記載の物品。
［実施態様１３］
前記物品が、前記物品の表面に配置された耐酸化性材料を有するコーティングを含み、前記耐酸化性材料が、前記ベース合金組成物より耐酸化性である、実施態様１に記載の物品。
［実施態様１４］
前記耐酸化性材料が、重量で、約３０％以下のアルミニウムを含む、実施態様１３に記載の物品。
［実施態様１５］
ベース合金組成物を含む物品と、
前記物品の表面に配置され、前記ベース合金組成物より耐酸化性である耐酸化性材料を含むコーティングとを備え、
前記ベース合金組成物と比較して、応力加速ガンマプライム酸化静的亀裂成長感受性の低下という特性を含む、被覆物品。
［実施態様１６］
前記耐酸化性材料が、重量で、少なくとも約５０％のニッケルと、約３０％以下のアルミニウムとを含む、実施態様１５に記載の被覆物品。
［実施態様１７］
前記耐酸化性材料が、クロムおよびコバルトの残部をさらに含む、実施態様１６に記載の被覆物品。
［実施態様１８］
前記表面が、前記物品の表面全体より小さい前記物品の前記表面全体の一部である、実施態様１５に記載の被覆物品。
［実施態様１９］
前記ベース合金組成物が、ニッケル基超合金、少なくとも５０体積％のガンマプライム相を含むニッケル基超合金、ＣＭＳＸ  １０、ＴＭＳ  ７５、ＴＭＳ  ８２、Ｒｅｎｅ  Ｎ２、Ｒｅｎｅ  Ｎ５、Ｒｅｎｅ  Ｎ６、Ｒｅｎｅ  Ｎ５００、Ｒｅｎｅ  Ｎ５１５、およびＴＷＡ  １４８４の少なくとも１つからなる群から選択される、実施態様１５に記載の被覆物品。
［実施態様２０］
ガンマプライム抗酸化剤の有効濃度未満の前記ガンマプライム抗酸化剤の濃度を含むベース合金組成物と、
前記ベース合金組成物と混合されて前記改良合金を形成し、前記ガンマプライム抗酸化剤の前記濃度を少なくとも前記ガンマプライム抗酸化剤の前記有効濃度に増加させる付加ガンマプライム抗酸化剤であって、前記ガンマプライム抗酸化剤は、前記改良合金のガンマプライム相に優先的に偏析する付加ガンマプライム抗酸化剤とを備え、
前記有効濃度は、前記ベース合金組成物からなるベース合金と比較して、前記ガンマプライム相の酸化感受性の低下という特性を前記改良合金にもたらす濃度である、改良合金。
【外国語明細書】
2018076584000001.pdf